(57)【特許請求の範囲】
【請求項１】
塩化ビニル系単量体をａ）界面活性剤、ｂ）塩化ビニル系単量体に可溶な重合開始剤として１０時間半減期温度３０〜７０℃を有するジアシル系パーオキサイド３．３〜５重量％を含有し、平均重合度７００〜１３００、平均粒径０．３〜０．８μｍのシード粒子、ｃ）塩化ビニル系単量体に可溶な重合開始剤を含有せず、平均重合度５００〜１６００、平均粒径０．１〜０．４μｍのシード粒子、及びｄ）緩衝剤、必要に応じて重合度調整剤の存在下、水性媒体中でシードミクロ懸濁重合することを特徴とする、レーザー回折式粒度分布測定機により測定した粒径が０．０５〜８μｍの範囲内で連続的に分布し、その頻度に少なくとも二つの極大値を有し、小粒子群の極大値を与える粒径が０．１〜０．４μｍ、大粒子群の極大値を与える粒径が１．０〜３．０μｍであり、大粒子群の極大値を与える粒径／小粒子群の極大値を与える粒径＝５〜１０であり、大粒子群を構成する粒子が平均重合度７００〜１３００の内核とその回りに内核の平均重合度より小さい平均重合度で、かつ平均重合度６００〜１２００の外殻からなり、小粒子群を構成する粒子が平均重合度５００〜１６００からなる塩化ビニル系樹脂ラテックスであって、該ラテックスより得られるペースト加工用塩化ビニル系樹脂１００重量部に対し、ジ−２−エチルヘキシルフタレート６０重量部を配合し、ディゾルバー式ミキサーを用い、回転数８００ｒｐｍで３分間混練して得られたプラスチゾルが、該プラスチゾルを２５℃、２時間放置した後、ローターＮｏ．４を装着するＢ８Ｈ型粘度計を使用し２０ｒｐｍで測定した時の粘度が３０ｐｏｉｓｅ以下であり、かつ径２ｍｍのオレフィスを装着するＳｅｖｅｒｓ粘度計を使用し、圧力１．１７６Ｍ・Ｐａで測定した時の粘度が３０ｐｏｉｓｅ以下であり、下記式（１）から求められるプラスチゾルの粘度経時安定性が１．６未満であるペースト加工用塩化ビニル系樹脂となる塩化ビニル系樹脂ラテックスの製造方法。
粘度経時安定性＝η７２Ｈ／η２Ｈ                  （１）
（η７２Ｈ：２５℃、７２時間放置後、ローターＮｏ．４を装着するＢ８Ｈ型粘度計を使用し２０ｒｐｍで測定した粘度を示し、η２Ｈ：２５℃、２時間放置後、ローターＮｏ．４を装着するＢ８Ｈ型粘度計を使用し２０ｒｐｍで測定した粘度を示す。）
【請求項２】
ａ）の界面活性剤がアルキルベンゼンスルホン酸塩、アルキル硫酸エステル塩またはアルキルベンゼンスルホン酸塩とアルキル硫酸エステル塩の混合物であることを特徴とする請求項１に記載の塩化ビニル系樹脂ラテックスの製造方法。
【発明の詳細な説明】
【０００１】
【発明の属する技術分野】
本発明は、塩化ビニル系樹脂ラテックス、それより得られたペースト加工用塩化ビニル系樹脂、その製造方法、ペースト加工用塩化ビニル系樹脂組成物及びその用途に関するものであり、更に詳しくは、優れた加工特性を有するペースト加工用塩化ビニル系樹脂を与える塩化ビニル系樹脂ラテックスとその製造方法、それより得られたペースト加工用塩化ビニル系樹脂、ペースト加工用塩化ビニル系樹脂組成物及びその用途に関するものである。
【０００２】
【従来の技術】
ペースト加工用塩化ビニル系樹脂（以下、単にペースト塩ビと記す。）は、一般的に可塑剤、安定剤、発泡剤等の配合剤と混練することにより、ペースト塩ビゾルとして加工に供され、種々の加工法により様々な成型品が得られる。これらペースト塩ビは、ペースト塩ビゾルを常温において成形するという特徴を生かし、壁紙、床材、塩ビ鋼板などの用途に用いられている。そして、近年、これら用途に使用されるペースト塩ビは、高生産性化に伴う加工速度の向上、コスト低減化のための高充填化、さらには製品硬度の向上というような高性能化の要望のため、加工を行う際のペースト塩ビゾルの粘度が低いことが要求されている。そこで、従来からペースト塩ビゾルの粘度を低下させるため、その配合時に１）灯油、ミネラルスピリット等の希釈剤と称される有機溶媒を添加する方法、２）粒子径２０〜４０μｍ程度の懸濁重合で製造される増量用樹脂を添加する方法、３）ノニオン系界面活性剤を添加する方法、等が用いられてきた。
【０００３】
【発明が解決するための課題】
しかしながら、１）多量の希釈剤を添加する方法においては、ペースト塩ビゾルの加工時にこれら希釈剤が蒸発、気化することによる作業環境の悪化、希釈剤の添加によるコストの増加などの問題があった。また、２）増量用樹脂を添加する方法には、ペースト塩ビゾルのコーティング加工時においてすじ引き、発泡成型品の発泡あれもしくはブツの発生などの問題を引き起こす原因となった。さらに、３）ノニオン系界面活性剤を添加する方法には、低ずり速度域におけるペースト塩ビゾルの粘度を低下させることができるが、高ずり速度域におけるペースト塩ビゾルの粘度にはほとんど効果はなく、その添加量によっては成型品の色相あるいは熱安定性を悪化させるなどの問題があった。
【０００４】
そこで、本発明は、これら諸問題を解決することが可能なペースト塩ビを与えうる塩化ビニル系樹脂ラテックスとその製造方法、それより得られたペースト塩ビとその製造方法及びペースト塩ビ組成物並びにその用途を提供するものである。
【０００５】
【課題を解決するための手段】
本発明者らは、上記課題について鋭意検討した結果、特定の特性を有する塩化ビニル系樹脂ラテックスから得られるペースト塩ビが、特に壁紙分野に適したペースト塩ビとなることを見出し本発明を完成するに至った。
【０００６】
即ち、本発明の第１の発明は、レーザー回折式粒度分布測定機により測定した粒径が０．０５〜８μｍの範囲内で連続的に分布し、その頻度に少なくとも二つの極大値を有し、小粒子群の極大値を与える粒径が０．１〜０．４μｍ、大粒子群の極大値を与える粒径が１．０〜３．０μｍであり、大粒子群の極大値を与える粒径／小粒子群の極大値を与える粒径＝５〜１０であり、大粒子群を構成する粒子が平均重合度７００〜１３００の内核とその回りに内核の平均重合度より小さい平均重合度で、かつ平均重合度６００〜１２００の外殻からなり、小粒子群を構成する粒子が平均重合度５００〜１６００からなる塩化ビニル系樹脂ラテックスであって、該ラテックスより得られるペースト加工用塩化ビニル系樹脂１００重量部に対し、ジ−２−エチルヘキシルフタレート６０重量部を配合し、ディゾルバー式ミキサーを用い、回転数８００ｒｐｍで３分間混練して得られたプラスチゾルが、該プラスチゾルを２５℃、２時間放置した後、ローターＮｏ．４を装着するＢ８Ｈ型粘度計を使用し２０ｒｐｍで測定した時の粘度（以下、単にＢ粘と記す。）が３０ｐｏｉｓｅ以下であり、かつ径２ｍｍのオレフィスを装着するＳｅｖｅｒｓ粘度計を使用し、圧力１．１７６Ｍ・Ｐａで測定した時の粘度（以下、単にＳ粘と記す。）が３０ｐｏｉｓｅ以下であり、下記式（１）から求められるプラスチゾルの粘度経時安定性が１．６未満であるペースト加工用塩化ビニル系樹脂となることを特徴とする塩化ビニル系樹脂ラテックスに関するものである。
粘度経時安定性＝η72H／η2H            （１）
（η72H：２５℃、７２時間放置後、ローターＮｏ．４を装着するＢ８Ｈ型粘度計を使用し２０ｒｐｍで測定した粘度を示し、η2H：２５℃、２時間放置後、ローターＮｏ．４を装着するＢ８Ｈ型粘度計を使用し２０ｒｐｍで測定した粘度を示す。）
また、本発明の第２の発明は、塩化ビニル系単量体をａ）界面活性剤、ｂ）塩化ビニル系単量体に可溶な重合開始剤を含有し、平均重合度７００〜１３００、平均粒径０．３〜０．８μｍのシード粒子、ｃ）塩化ビニル系単量体に可溶な重合開始剤を含有せず、平均重合度５００〜１６００、平均粒径０．１〜０．４μmのシード粒子、及びｄ）緩衝剤、必要に応じて重合度調整剤の存在下、水性媒体中でシードミクロ懸濁重合することを特徴とする塩化ビニル系樹脂ラテックスの製造方法に関するものであり、第３の発明は、ペースト加工用塩化ビニル系樹脂が、該ペースト加工用塩化ビニル系樹脂１００重量部に対し、ジ−２−エチルヘキシルフタレート６０重量部を配合し、ディゾルバー式ミキサーを用い、回転数８００ｒｐｍで３分間混練して得られたプラスチゾルが、該プラスチゾルを２５℃、２時間放置した後のＢ粘が３０ｐｏｉｓｅ以下であり、かつＳ粘が３０ｐｏｉｓｅ以下であり、下記式（１）から求められるプラスチゾルの粘度経時安定性が１．６未満であることを特徴とするペースト加工用塩化ビニル系樹脂に関するものである。
粘度経時安定性＝η72H／η2H            （１）
（η72H：２５℃、７２時間放置後、ローターＮｏ．４を装着するＢ８Ｈ型粘度計を使用し２０ｒｐｍで測定した粘度を示し、η2H：２５℃、２時間放置後、ローターＮｏ．４を装着するＢ８Ｈ型粘度計を使用し２０ｒｐｍで測定した粘度を示す。）
以下に本発明をより詳細に説明する。
【０００７】
本発明の塩化ビニル系樹脂ラテックスは、レーザー回折式粒度分布測定機により測定した粒径が０．０５〜８μｍの範囲内で連続に分布するとともに、その粒径分布の頻度に少なくとも二つの極大値を有するものである。そして、その小粒子群の極大値を与える粒径は０．１〜０．４μｍの範囲であり、好ましくは０．２〜０．３μｍの範囲である。また、大粒子群の極大値を与える粒径は１．０〜３．０μｍの範囲であり、好ましくは１．５〜２．５μｍの範囲である。そして、大粒子群の極大値を与える粒径／小粒子群の極大値を与える粒径は５〜１０の範囲であり、好ましくは６〜８の範囲である。
【０００８】
ここで、小粒子群の極大値を与える粒径が０．１μｍ未満である場合、塩化ビニル系樹脂ラテックスを噴霧乾燥しペースト塩ビとした際、乾燥時の凝集力が高くなりこれら凝集体に可塑剤が捕捉されるためペースト塩ビ組成物した際の粘度が高くなり本発明の目的を達成する事が出来ない。一方、小粒子群の極大値を与える粒径が０．４μｍを超える場合、得られたペースト塩ビを加工する際に粒子の溶融速度が遅くなり、発泡性が劣るものとなる。また、大粒子群の極大値を与える粒径が１．０μｍ未満である場合、塩化ビニル系樹脂ラテックスを噴霧乾燥しペースト塩ビとした際、乾燥時の凝集力が高くなるとともに、最適な小粒子の粒径との粒径比が確保しにくいことなどからペースト塩ビ組成物とした際の粘度が高くなる。一方、大粒子群の極大値を与える粒径が３．０μｍを超える場合、得られたペースト塩ビを加工する際に粒子の溶融速度が遅くなり、発泡性が劣るものとなるとともに、重合によりラテックスを生産する場合に、重合が著しく不安定となりラテックス自体を得ることが困難になる。そして、大粒子群の極大値を与える粒径／小粒子群の極大値を与える粒径が５未満である場合、又は１０を超える場合、得られたペースト塩ビは粒子の充填密度が低く、ペースト塩ビ組成物とする際には流動に寄与しない可塑剤量を増加することが必要となり、その結果ペースト塩ビ組成物の粘度が高くなり本発明の目的を達成することが出来ない。
【０００９】
また、本発明の塩化ビニル系樹脂ラテックスは、平均重合度７００〜１３００の範囲、好ましくは８００〜１１００を有する内核とその回りに該内核の平均重合度より小さい平均重合度で、かつ平均重合度６００〜１２００の範囲、好ましくは６００〜９００を有する外殻からなる大粒子群を構成する粒子及び平均重合度５００〜１６００の範囲、好ましくは６００〜１３００を有する小粒子群を構成する粒子からなるものである。ここで、大粒子群を構成する粒子の内核の平均重合度が７００未満である場合、該ラテックス製造時の重合温度が高くなりすぎ、重合缶の耐圧要求が高くなり生産性が劣る。一方、内核の平均重合度が１３００を超える場合、得られるペースト塩ビの溶融性が低下し、成形加工に供した際の発泡性が低下する。また、大粒子群を構成する粒子の外殻の平均重合度が６００未満である場合、前述のように重合缶の耐圧要求が高くなるとともに、得られるペースト塩ビを発泡エンボス加工に供した際に発泡セルのつぶれが起こり本発明の目的を達成することが出来ない。一方、外殻の平均重合度が１２００を超える場合、発泡性が低下するので好ましくない。外殻の平均重合度が内核の平均重合度以上である場合、得られるペースト塩ビの溶融速度が遅くなり発泡成形に供した際の発泡性が低下する。
【００１０】
さらに、本発明の塩化ビニル系樹脂ラテックスは、該塩化ビニル系樹脂ラテックスから得られるペースト塩ビが該ペースト塩ビ１００重量部に対し、ジ−２−エチルヘキシルフタレート６０重量部を配合し、ディゾルバー式ミキサーを用い、回転数８００ｒｐｍで３分間混練して得られたプラスチゾルを２５℃、２時間放置した後のＢ粘で３０ｐｏｉｓｅ以下、かつＳ粘で３０ｐｏｉｓｅ以下であり、下記式（１）より求められる粘度経時安定性が１．６未満を有するペースト塩ビが得られる塩化ビニル系樹脂ラテックスである。
粘度経時安定性＝η72H／η2H                  （１）
（η72H：２５℃、７２時間放置後、ローターＮｏ．４を装着するＢ８Ｈ型粘度計を使用し２０ｒｐｍで測定した粘度を示し、η2H：２５℃、２時間放置後、ローターＮｏ．４を装着するＢ８Ｈ型粘度計を使用し２０ｒｐｍで測定した粘度を示す。）
本発明でいうＢ粘とは、ペースト塩ビ１００重量部に対しジ−２−エチルヘキシルフタレート６０重量部を配合し、ディゾルバー式ミキサーを用い、回転数８００ｒｐｍで３分間混練して得られたプラスチゾルを２５℃で２時間放置し、その後ローターＮｏ．４を装着するＢ８Ｈ型粘度計を使用し２０ｒｐｍで測定した粘度をいう。また、Ｓ粘とは、ペースト塩ビ１００重量部に対しジ−２−エチルヘキシルフタレート６０重量部を配合し、ディゾルバー式ミキサーを用い、回転数８００ｒｐｍで３分間混練して得られたプラスチゾルを２５℃で２時間放置し、その後径２ｍｍのオレフィスを装着するＳｅｖｅｒｓ粘度計を使用し、圧力１．１７６Ｍ・Ｐａで測定した粘度をいう。ディゾルバー式ミキサー、Ｂ８Ｈ型粘度計、Ｓｅｖｅｒｓ粘度計としては、一般の市販されているものでも使用することが可能である。
【００１１】
ここで、Ｂ粘が３０ｐｏｉｓｅを越える場合、得られるペースト塩ビを成形加工に供する際には粘度調整として希釈剤の添加量を多くすることが必要となり本発明の目的を達成することができない。一方、Ｓ粘が３０ｐｏｉｓｅを越える場合、成形加工に供する際には粘度調整として希釈剤の添加量を多くすることが必要となるとともに、コーティング時にトラブルを起こしやすくなる問題がある。さらに粘度経時安定性が１．６を越える場合、得られるペースト塩ビを成形加工に適した際に流動性を示さなくなるという問題を生じる。
【００１２】
本発明の塩化ビニル系樹脂ラテックスは、本発明の目的の範囲内に属するものであれば、塩化ビニル単独重合体、塩化ビニル共重合体のいずれからなるラテックスでもよく、本発明の塩化ビニル系樹脂ラテックスの製造方法としてはいかなる方法も用いることが可能であり、以下にその好ましい製造方法の一例を具体的に説明するが本発明の塩化ビニル系樹脂ラテックスの製造方法はこれに限定されるものではない。
【００１３】
本発明の塩化ビニル系樹脂ラテックスの製造方法としては、例えば塩化ビニル系単量体をａ）界面活性剤、ｂ）塩化ビニル系単量体に可溶な重合開始剤を含有し、平均重合度７００〜１３００、平均粒径０．３〜０．８μｍのシード粒子（以下、単に開始剤等含有シードと記す。）、ｃ）塩化ビニル系単量体に可溶な重合開始剤を含有せず、平均重合度５００〜１６００、平均粒径０．１〜０．４μｍのシード粒子（以下、単に単量体可溶重合開始剤を含有しないシード記す。）、及びｄ）緩衝剤、必要に応じて重合度調整剤の存在下、水性媒体中でシードミクロ懸濁重合する方法を挙げることができる。また、この際の重合温度としては４０〜７０℃であることが好ましい。
【００１４】
ここで、塩化ビニル系単量体とは、塩化ビニル単量体単独又は塩化ビニル単量体を主体としこれと共重合し得る単量体との混合物を挙げることができ、混合物である場合、塩化ビニル単量体が８０重量％以上であることが好ましく、９０重量％以上であることがより好ましい。塩化ビニル単量体と共重合し得る単量体としては、例えばエチレン、プロピレンなどのオレフィン類；酢酸ビニル、プロピオン酸ビニルなどのビニルエステル類；アクリル酸、メタクリル酸などの不飽和モノカルボン酸類；アクリル酸メチル、アクリル酸エチル、アクリル酸−ｎ−ブチル、アクリル酸−２−ヒドロキシエチル、メタクリル酸メチル、メタクリル酸エチル、メタクリル酸−Ｎ,Ｎ−ジメチルアミノエチルなどの不飽和モノカルボン酸エステル類；アクリルアミド、メタクリルアミドなどの不飽和アミド類；アクリロニトリル、メタクリロニトリルなどの不飽和ニトリル類；マレイン酸、フマル酸などの不飽和ジカルボン酸類、これらのエステル及びこれらの無水物；Ｎ−置換マレイミド類；ビニルメチルエーテル、ビニルエチルエーテルなどのビニルエーテル類；さらに塩化ビニリデンなどのビニリデン化合物などを挙げることができる。
【００１５】
また、ａ）界面活性剤としては、アニオン性界面活性剤又はノニオン性界面活性剤が挙げられ、アニオン性界面活性剤としては、例えばドデシルベンゼンスルホン酸ナトリウムなどのアルキルベンゼンスルホン酸塩；ラウリル硫酸ナトリウム、テトラデシル硫酸ナトリウムなどのアルキル硫酸エステル塩；ジオクチルスルホコハク酸ナトリウム、ジへキシルスルホコハク酸ナトリウムなどのスルホコハク酸塩；ラウリン酸ナトリウム、半硬化牛脂脂肪酸カリウムなどの脂肪酸塩；ポリオキシエチレンラウリルエーテルサルフェートナトリウム塩、ポリオキシエチレンノニルフェニルエーテルサルフェートナトリウム塩などのエトキシサルフェート塩；アルカンスルホン酸塩；アルキルエーテル燐酸エステルナトリウム塩などを挙げることができる。また、ノニオン性界面活性剤としては、例えばポリオキシエチレンノニルフェニルエーテル、ポリオキシエチレンソルビタンラウリルエステルなどを挙げることができる。そして、界面活性剤としてはより安定に重合を行い塩化ビニル系樹脂ラテックスの製造が可能となることから、アルキルベンゼンスルホン酸塩、アルキル硫酸エステル塩又はアルキルベンゼンスルホン酸塩とアルキル硫酸エステル塩の混合物を使用することが好ましい。
【００１６】
ｂ）開始剤等含有シードとは、本発明の塩化ビニル系樹脂ラテックスにおいて主に大粒子群を供給するものであり、例えば以下のようなミクロ懸濁重合法で調整することが可能である。まず、塩化ビニル系単量体、塩化ビニル系単量体に可溶な重合開始剤、界面活性剤、緩衝剤、高級アルコール，高級脂肪酸，高級脂肪酸エステル，塩素化パラフィンなどの分散助剤、必要に応じて重合度調整剤を加えてプレミックスし、ホモジナイザーにより均質化処理して油滴の調整を行う。この際のホモジナイザーとしては、例えばコロイドミル、振動攪拌機、二段式高圧ポンプなどを用いることができる。そして、均質化処理した液を重合器に送り、緩やかに攪拌しながら重合器内の温度を上げて重合反応を開始し、所定の転化率に達するまで重合を行うことにより開始剤等含有シードを調整することが可能である。この際の重合温度としては３０〜５５℃であることが好ましい。
【００１７】
塩化ビニル系単量体に可溶な重合開始剤としては、１０時間半減期温度３０〜７０℃のジアシルパーオキサイドが好ましく、そのような重合開始剤としては、例えばイソブチリルパーオキサイド、３，３，５−トリメチルヘキサノイルパーオキサイド、オクタノイルパーオキサイド、ラウロイルパーオキサイド、ステアロイルパーオキサイド、コハク酸パーオキサイドなどがあげられる。また、界面活性剤としては、後述する界面活性剤を単独又は２種類以上を混合しても用いることができ、必要に応じて用いられる重合度調整剤は後述するものを用いることができる。
【００１８】
ｃ）単量体可溶重合開始剤を含有しないシードは、本発明の塩化ビニル系樹脂ラテックスにおいて主に小粒子群を供給するものであり、例えば以下のような乳化重合法で調整することが可能である。塩化ビニル系単量体、純水、界面活性剤、水溶性重合開始剤などを仕込み、重合器内の脱気あるいは必要に応じて窒素などの不活性気体による置換を行い、塩化ビニル系単量体を仕込み、撹拌して塩化ビニル系単量体を可溶化した乳化剤ミセル層を形成しつつ、重合器内の温度を上げて重合を進める。その際には反応速度や粒径の制御のために、乳化剤、開始剤、還元剤などを重合反応中に添加することもできる。また、重合温度は４０〜７０℃の範囲が好ましい。界面活性剤としては、前述のミクロ懸濁重合法で使用したものと同様のものをあげることができる。また、水溶性重合開始剤としては、例えば過硫酸カリウム、過硫酸アンモニウム、過酸化水素などの水溶性過酸化物；これらの過酸化物又はクメンヒドロパーオキシド、ｔ−ブチルヒドロパーオキシドなどのヒドロパーオキシドに、酸性亜硫酸ナトリウム、亜硫酸アンモニウム、アスコルビン酸、第１鉄イオンのエチレンジアミン四酢酸ナトリウム錯塩、ピロリン酸第１鉄などの還元剤を組み合わせたレドックス系開始剤；２，２’−アゾビス（２−メチルプロピオンアミジン）二塩酸塩などの水溶性アゾ化合物などをあげることができる。
【００１９】
ｄ）緩衝剤としては、例えばリン酸一水素アルカリ金属塩、リン酸二水素アルカリ金属塩、フタル酸水素カリウム、炭酸水素ナトリウムなどがあげられる。
【００２０】
必要に応じて用いられる重合度調整剤としては、例えばトリクロルエチレン、四塩化炭素等のハロゲン系炭化水素；２−メルカプトエタノール、３−メルカプトプロピオン酸オクチル、ドデシルメルカプタン等のメルカプタン類；アセトン、ｎ−ブチルアルデヒド等のアルデヒド類などがあげられ、重合度を調整できるものであればいかなるものを用いてもよい。
【００２１】
本発明の塩化ビニル系樹脂ラテックスより得られるペースト塩ビは、該ペースト塩ビ１００重量部に対し、ジ−２−エチルヘキシルフタレート６０重量部を配合し、ディゾルバー式ミキサーを用い、回転数８００ｒｐｍで３分間混練して得られたプラスチゾルを２５℃、２時間放置した後のＢ粘が３０ｐｏｉｓｅ以下、かつＳ粘が３０ｐｏｉｓｅ以下であり、下記式（１）より求められる粘度経時安定性が１．６未満を有するペースト塩ビである。
粘度経時安定性＝η72H／η2H                  （１）
（η72H：２５℃、７２時間放置後、ローターＮｏ．４を装着するＢ８Ｈ型粘度計を使用し２０ｒｐｍで測定した粘度を示し、η2H：２５℃、２時間放置後、ローターＮｏ．４を装着するＢ８Ｈ型粘度計を使用し２０ｒｐｍで測定した粘度を示す。）
本発明の塩化ビニル系樹脂ラテックスから、ペースト塩ビを得る方法としてはいかなる方法をも用いることが可能であり、効率よく該塩化ビニル系樹脂ラテックスから水分を除去することができることから、噴霧乾燥による方法が好ましい。このような噴霧乾燥に使用する乾燥機は、一般的に使用されているものでよく、例えば「ＳＰＲＡＹ ＤＡＹＩＮＧ ＨＡＮＤＢＯＯＫ」（Ｋ．Ｍａｓｔｅｒｓ著、３版、１９７９年、Ｇｅｏｒｇｅ ｇｏｄｗｉｎ Ｌｉｍｉｔｅｄより出版）の１２１頁第４．１０図に記載されている各種のスプレー乾燥機があげられる。また、この際の乾燥条件としては、例えば乾燥温度は、乾燥機の入口で８０〜２００℃、また出口では４０〜７０℃、特に４５℃〜６５℃が好ましい。そして、噴霧乾燥後に得られるペースト塩ビは、塩化ビニル系樹脂ラテックスを構成する粒子の凝集体であり、通常１０〜１５０μｍの顆粒状である。乾燥機出口温度が５２℃を超える場合には、得られるペースト塩ビは可塑剤への分散性が劣るため顆粒状ペースト塩ビを粉砕して用いることが好ましく、乾燥出口温度が５２℃以下である場合は、顆粒状のままでも粉砕して用いてもどちらでもよい。
【００２２】
また、本発明により得られるペースト塩ビは、可塑剤及び所望により用いられる各種添加剤、例えば充填剤、その他配合剤を配合することにより、ペースト塩ビ樹脂組成物として用いることが可能であり、その際には得られるペースト塩ビ樹脂組成物の粘度が低く、粘度の経時安定性が良く、さらに良好な加工特性が得られることから、ペースト塩ビ１００重量部に対し、可塑剤３０〜３００重量部、安定剤１〜５重量部、充填剤３００重量部以下、発泡剤２０重量部以下を配合しペースト塩ビ組成物として用いることが好ましい。
【００２３】
その際の可塑剤としては、特に制限がなく従来塩化ビニル系樹脂組成物の可塑剤として慣用されているものを使用することができ、例えばジメチルフタレート、ジエチルフタレート、ジブチルフタレート、ジイソブチルフタレート、ジヘプチルフタレート、ジ−２−エチルヘキシルフタレート、ジ−ｎ−オクチルフタレート、ジノニルフタレート、ジイソデシルフタレート、ジウンデシルフタレート、ジトリデシルフタレート、ジシクロヘキシルフタレート、ブチルベンジルフタレート、ジフェニルフタレート、ジベンジルフタレートなどのフタル酸エステル系可塑剤；ジメチルイソフタレート、ジ−２−エチルヘキシルイソフタレート、ジイソオクチルイソフタレートなどのイソフタル酸エステル系可塑剤；ジ−２−エチルヘキシルテトラヒドロフタレート、ジ−ｎ−オクチルテトラヒドロフタレート、ジイソデシルテトラヒドロフタレートなどのテトラヒドロフタル酸エステル系可塑剤；ジ−ｎ−ブチルアジペート、ジ−２−エチルヘキシルアジペート、ジイソノニルアジペート、ジイソデシルアジペートなどのアジピン酸エステル系可塑剤；ジ−ｎ−ヘキシルアゼレート、ジ−２−エチルヘキシルアゼレート、ジイソオクチルアゼレートなどのアゼライン酸エステル系可塑剤；ジ−ｎ−ブチルセバケート、ジ−２−エチルヘキシルセバケートなどのセバシン酸エステル系可塑剤；ジ−ｎ−ブチルマレエート、ジメチルマレエート、ジエチルマレエート、ジ−２−エチルヘキシルマレエートなどのマレイン酸エステル系可塑剤；ジ−ｎ−ブチルフマレート、ジ−２−エチルヘキシルフマレートなどのフマル酸エステル系可塑剤；トリ−ｎ−ヘキシルトリメリテート、トリ−２−エチルヘキシルトリメリテート、トリ−ｎ−オクチルトリメリテート、トリイソオクチルトリメリテート、トリイソノニルトリメリテート、トリイソデシルトリメリテートなどのトリメリット酸エステル系可塑剤；テトラ−２−エチルヘキシルピロメリテート、テトラ−ｎ−オクチルピロメリテートなどのピロメリット酸エステル系可塑剤；トリエチルシトレート、トリ−ｎ−ブチルシトレート、アセチルトリエチルシトレート、アセチルトリ−２−エチルヘキシルシトレートなどのクエン酸エステル系可塑剤；モノメチルイタコネート、モノブチルイタコネート、ジメチルイタコネート、ジエチルイタコネート、ジブチルイタコネート、ジ−２−エチルヘキシルイタコネートなどのイタコン酸エステル系可塑剤；ブチルオレエート、グリセリルモノオレエート、ジエチレングリコールモノオレエートなどのオレイン酸エステル系可塑剤；メチルアセチルリシノレート、ブチルアセチルリシノレート、グリセリルモノリシノレート、ジエチレングリコールモノリシノレートなどのリシノール酸エステル系可塑剤；ｎ−ブチルステアレート、グリセリンモノステアレート、ジエチレングリコールジステアレートなどのステアリン酸エステル系可塑剤；ジエチレングリコールモノラウレート、ジエチレングリコールジペラルゴネート、ペンタエリスリトールの各種脂肪酸エステルなどのその他の脂肪酸エステル系可塑剤；トリエチルホスフェート、トリブチルホスフェート、トリ−２−エチルヘキシルホスフェート、トリブトキシエチルホスフェート、トリフェニルホスフェート、クレジルジフェニルホスフェート、トリクレジルホスフェート、トリキシレニルホスフェート、トリス（クロロエチル）ホスフェートなどのリン酸エステル系可塑剤；ジエチレングリコールジベンゾエート、ジプロピレングリコールジベンゾエート、トリエチレングリコールジベンゾエート、トリエチレングリコール−ジ−２−エチルブチレート、トリエチレングリコール−ジ−２−エチルヘキサノエート、ジブチルメチレンビスチオグリコレートなどのグリコール系可塑剤；グリセロールモノアセテート、グリセロールトリアセテート、グリセロールトリブチレートなどのグリセリン系可塑剤；エポキシ化大豆油、エポキシブチルステアレート、エポキシヘキサヒドロフタル酸ジ−２−エチルヘキシル、エポキシヘキサヒドロフタル酸ジイソデシル、エポキシトリグリセライド、エポキシ化オレイン酸オクチル、エポキシ化オレイン酸デシルなどのエポキシ系可塑剤；アジピン酸系ポリエステル、セバシン酸系ポリエステル、フタル酸系ポリエステルなどのポリエステル系可塑剤；部分水添ターフェニル、接着性可塑剤、さらにはジアリルフタレート、アクリル系モノマーやオリゴマーなどの重合性可塑剤；トリオクチルトリメリテート、ジオクチルアジペート、エポキシ化大豆油、エポキシ化脂肪酸エステル、塩素化脂肪酸エステル、リン酸トリス−β−クロルエチル、塩素化パラフィン等の可塑剤を挙げることができる。これらの可塑剤は２種以上を混合して用いることもできる。
また、安定剤としては、特に制限がなく従来塩化ビニル系樹脂組成物の安定剤として慣用されているものを使用することができ、例えばエポキシ系安定剤、バリウム系安定剤、カルシウム系安定剤、スズ系安定剤、亜鉛系安定剤等が挙げられ、これらは１種類以上を併用することもできる。また、市販のカルシウム−亜鉛系（Ｃａ−Ｚｎ系）、バリウム−亜鉛系（Ｂａ−Ｚｎ系）等の複合安定剤を使用することもできる。
【００２４】
充填剤としては、特に制限がなく、従来塩化ビニル系樹脂組成物の充填剤として慣用されているものを使用することができ、例えば炭酸カルシウム、ケイソウ土、炭酸マグネシウム、酸化チタン等が挙げられる。
【００２５】
発泡剤としては、特に制限がなく、従来塩化ビニル系樹脂組成物の発泡剤として慣用されているものを使用することができ、例えば重炭酸ナトリウム、炭酸アンモニウム、重炭酸アンモニウム、亜硝酸アンモニウム、アミド化合物、ホウ水素化ナトリウム等の無機系発泡剤；イソシアネート化合物、アゾジカーボンアミド、アゾビスイソブチロニトリル、バリウムアゾジカルボキシレートらのアゾ化合物；ｐ，ｐ’−オキシビスベンゼンスルホニルヒドラジド、ｐ−トルエンスルホニルヒドラジドらのヒドラジン誘導体；セミカルバジド化合物；アジ化合物；ジニトロソペンタメチレンテトラミンらのニトロソ化合物；トリアゾール化合物等の有機系発泡剤が挙げられ、これらの各種発泡剤を２種以上組み合わて使用することもできる。また、必要に応じて上記発泡体と亜鉛華（酸化亜鉛）等の分解促進剤を併用することも可能である。
【００２６】
本発明により得られるペースト塩ビを用いて調整されたペースト塩ビ組成物は、粘度が低く、粘度の経時安定性に優れることから成型加工性に優れたものであり、更には、該ペースト塩ビ組成物を発泡した際には発泡体表面の平滑性および発泡セル構造が良好あり、また発泡体を作製した後、再度加熱した時の厚み減少率が小さいことから特に壁紙用途に適したものとなる。
【００２７】
【実施例】
以下に、実施例をあげて本発明を更に詳細に説明するが、それらの内容は本発明の範囲を特に制限するものではない。
【００２８】
なお、以下に実施例により得られた塩化ビニル系樹脂ラテックス及びペースト塩ビの評価の方法を示す。
【００２９】
〜塩化ビニル系樹脂ラテックスの平均粒径および粒径分布の測定〜
レーザー回折／散乱式粒度分布測定装置（堀場製作所製、商品名ＬＡ−７００）を使用し、屈折率１．３の条件にて２回測定を行い、その平均値を平均粒径として測定した。
【００３０】
〜平均重合度の測定〜
ＪＩＳ−Ｋ６７２１のウベローデ粘度計を用いて、溶液粘度測定法により平均重合度を算出した。
【００３１】
〜開始剤等含有シード中の開始剤含有量測定〜
２００ｍｌ三角フラスコに塩化ビニル樹脂固形分で１ｇとなるように開始剤等含有シードラテックスを秤量した。続いてベンゼン２０ｍｌ、イソプロピルアルコール８０ｍｌ、１０％酢酸溶液２０ｍｌ、１０％ヨウ化カリウム水溶液２０ｍｌを添加した。該三角フラスコに五球コンデンサを付設し、スターラーで攪拌しながら１５分間加熱し、冷却後、１／１００Ｎチオ硫酸ナトリウムで滴定した。
【００３２】
開始剤等含有シード中の開始剤含有量は、次式（２）及び（３）により算出した。
Ａ＝（Ｖ１−Ｖ２）／１０００×（１／１００Ｎ）×（１／２）        （２）
（ここで、Ａは開始剤等含有シードラテックス中の開始剤のモル数を示し、Ｖ１はサンプルの１／１００Ｎチオ硫酸ナトリウムの滴定量（ｍｌ）を示し、Ｖ２はブランクの１／１００Ｎチオ硫酸ナトリウムの滴定量（ｍｌ）を示し、Ｎは１／１００Ｎチオ硫酸ナトリウムの規定度を示す。）
塩化ビニル樹脂中の開始剤含有量（％）＝Ａ／Ｗ×３９８×１００        （３）
（ここで、Ｗは開始剤等含有シード固形分（ｇ）を示す。）
〜B粘の測定〜
得られたペースト塩ビ１００重量部に対しジ−２−エチルヘキシルフタレート６０重量部を配合し、ディゾルバー式ミキサーを用い、回転数８００ｒｐｍで３分間混練して得られたプラスチゾルを２５℃、２時間放置した後、ローターＮｏ．４を装着したＢ８Ｈ型粘度計（東京計器製）用い、２０ｒｐｍで測定した。
【００３３】
〜S粘の測定〜
得られたペースト塩ビ１００重量部に対しジ−２−エチルヘキシルフタレート６０重量部を配合し、ディゾルバー式ミキサーを用い、回転数８００ｒｐｍで３分間混練して得られたプラスチゾルを２５℃、２時間放置した後、径２ｍｍのオレフィスを装着したＳｅｖｅｒｓ粘度計（柴山科学機械製作所製）を用い、圧力１．１７６Ｍ・Ｐａで測定した。
【００３４】
〜粘度経時安定性の測定〜
得られたペースト塩ビ１００重量部に対しジ−２−エチルヘキシルフタレート６０重量部を配合し、ディゾルバー式ミキサーを用い、回転数８００ｒｐｍで３分間混練して得られたプラスチゾルを２５℃、２時間又は７２時間放置した後、ローターＮｏ．４を装着したＢ８Ｈ型粘度計（東京計器製）を用い２０ｒｐｍで測定し、下記式（１）によって粘度経時安定性を求めた。
粘度経時安定性＝η72H／η2H                （１）
（ここで、η72Hは得られたプラスチゾルを２５℃、７２時間放置後測定した粘度を示し、η2Hは得られたプラスチゾルを２５℃、２時間放置後測定した粘度を示す。）
以下に実施例により得られたペースト塩ビ組成物、発泡体の評価方法を示す。
【００３５】
〜ペースト塩ビ組成物のＢ’粘の測定〜
得られたペースト塩ビ組成物を２５℃、２時間放置した後、ローターＮｏ．４を装着したＢ８Ｈ型粘度計（東京計器製）用い、２０ｒｐｍで測定した。
【００３６】
〜ペースト塩ビ組成物のS’粘の測定〜
得られたペースト塩ビ組成物を２５℃、２時間放置した後、径３ｍｍのオレフィスを装着したＢｕｒｒｅｌ  Ｓｅｖｅｒｓ  ｅｘｔｒｕｓｉｏｎ Ｒｈｅｏｍｅｔｅｒ（Ｂｕｒｒｅｌ社製、商品名ｍｏｄｅｌＡ−１２０）を用い、圧力６０ｐｓｉの条件で測定を行った。
【００３７】
〜ペースト塩ビ組成物の粘度経時安定性の測定〜
得られたペースト塩ビ組成物を２５℃、２時間又は７２時間放置した後、ローターＮｏ．４を装着したＢ８Ｈ型粘度計（東京計器製）を用い２０ｒｐｍで測定し、下記式（１）によって粘度経時安定性を求めた。
粘度経時安定性＝η72H／η2H                （１）
（ここで、η72Hは得られたペースト塩ビ組成物を２５℃、７２時間放置後測定した粘度を示し、η2Hは得られたペースト塩ビ組成物を２５℃、２時間放置後測定した粘度を示す。）
〜発泡体表面の平滑性〜
得られた発泡体の表面平滑性を目視により観察することにより評価した。
発泡表面平滑性の評価基準を以下に示す。
：表面が平滑である。
×：表面が粗い。
【００３８】
〜発泡体セル構造〜
得られた発泡体の発泡セル構造を光学顕微鏡を用い観察することにより評価した。
発泡セル構造の評価基準を以下に示す。
：セルが緻密である。
×：セルが粗い。
【００３９】
〜発泡体の色相〜
得られた発泡体の表面のＹＩ値を分光色差計（日本電色製、商品名Ｓｐｅｃｔｒｏ  Ｃｏｌｏｒ  Ｍｅｔｅｒ  ＳＥ２０００）にて測定した。
【００４０】
〜厚み減少率〜
得られた発泡体を室温まで冷却後、２３０℃に加熱したオーブン中で１０秒加熱することにより、加熱前後の厚みを測定し次式（４）により厚み減少率を算出した。厚み減少率が少ないほど良好な発泡体であることの指標とした。
厚み減少率（％）＝（加熱前の発泡体厚み（ｍｍ）−加熱後の発泡体厚み（ｍｍ））／加熱前の発泡体厚み（ｍｍ）×１００            （４）
〜合成例１（開始剤等含有シード（１）の製造例）〜
１ｍ3オートクレーブ中に脱イオン水３６０ｋｇ、塩化ビニル単量体３００ｋｇ、過酸化ラウロイル（以下、単にＬＰＯと記す。）１０ｋｇ及び１５重量％ドデシルベンゼンスルホン酸ナトリウム水溶液３０ｋｇ、ドデシルメルカプタン１．５ｋｇを仕込み、該重合液をホモジナイザーにより２時間循環し、均質化処理を行った後、温度を４５℃に上げて重合反応を開始した。圧力が低下した後、未反応塩化ビニル単量体を回収した。
【００４１】
得られた開始剤等含有シード（１）ラテックスの平均粒径は０．６０μｍ、ＬＰＯ含有量は３．３重量％、平均重合度は１０００であった。
【００４２】
〜合成例２（開始剤等含有シード（２）の製造例）〜
ＬＰＯを５ｋｇとし、ホモジナイザーでの循環時間を３時間とした以外は合成例１と同様の方法で開始剤等含有シード（２）を得た。
【００４３】
得られた開始剤等含有シード（２）ラテックスの平均粒径は０．５５μｍ、ＬＰＯ含有量は１．７重量％、平均重合度は１９００であった。
【００４４】
〜合成例３（単量体可溶重合開始剤を含有しないシード（３）の製造例）〜
１ｍ3オートクレーブ中に脱イオン水４００ｋｇ、塩化ビニル単量体３５０ｋｇ、１６重量％ラウリン酸カリウム水溶液２ｋｇ及び１６重量％ドデシルベンゼンスルホン酸ナトリウム水溶液５ｋｇを仕込み、温度を５４℃に上げて重合反応を開始した。そして、圧力が低下した後、未反応塩化ビニル単量体を回収し、単量体可溶重合開始剤を含有しないシード（３）ラテックスを得た。
【００４５】
得られた単量体可溶重合開始剤を含有しないシード（３）ラテックスは、平均粒径０．１５μｍであり、平均重合度は１２００であった。
【００４６】
〜合成例４（単量体可溶重合開始剤を含有しないシード（４）の製造例）〜
１６重量％ラウリン酸カリウム水溶液を１ｋｇ、重合温度を６６℃とした以外は、合成例３と同様の方法で単量体可溶重合開始剤を含有しないシード（４）ラテックスを得た。
【００４７】
得られた単量体可溶重合開始剤を含有しないシード（４）ラテックスは、平均粒径０．２０μｍであり、平均重合度は７５０であった。
【００４８】
実施例１
１ｍ3オートクレーブ中に脱イオン水３５０ｋｇ、塩化ビニル単量体４００ｋｇ、２０重量％ドデシルベンゼンスルホン酸ナトリウム２ｋｇ、合成例１により得られた開始剤等含有シード（１）を塩化ビニル単量体に対して３重量％、合成例３により得られた単量体可溶重合開始剤を含有しないシード（３）を塩化ビニル単量体に対して７．５重量％、ドデシルメルカプタンを塩化ビニル単量体１００重量部に対し０．１重量部仕込み、この反応混合物の温度を６６℃に上げて重合を開始した。重合開始してから重合終了までの間、塩化ビニル単量体に対して０．７重量部の２０重量%ドデシルベンゼンスルホン酸ナトリウムを連続的に添加した。重合圧が６６℃における塩化ビニル単量体の飽和蒸気圧から０．６ＭＰａ降下した時に重合を停止し、未反応塩化ビニル単量体を回収し、塩化ビニル樹脂ラテックスを得た。
【００４９】
得られた塩化ビニル樹脂ラテックスの平均粒径、粒径分布を測定した。その結果を表１に示す。
【００５０】
得られた塩化ビニル樹脂ラテックスを回転円盤式のスプレードライヤーを用い、熱風温度２００℃、出口温度６０℃で噴霧乾燥し、得られた乾燥後の顆粒状ペースト塩ビを粉砕して、ペースト塩ビを得た。
【００５１】
得られたペースト塩ビは、平均重合度を測定した後、前記方法にて評価し、ペースト塩ビの評価結果を表１に示した。
【００５２】
得られたペースト塩ビ１００重量部に対し、ジ−２−エチルヘキシルフタレート４０重量部、炭酸カルシウム（備北粉化工業（株）製、商品名ＢＦ−６００Ｓ）４０重量部、Ｂａ−Ｚｎ系安定剤（旭電化（株）製、商品名ＦＬ−１１６）３重量部、顔料（テイカ（株）製、商品名ＪＲ−６００Ａ）１５重量部、化学発泡剤（永和化成工業（株）製、商品名ＡＣ１Ｃ）３重量部、希釈剤（大伸化学（株）製、商品名ミネラルスピリット）１５重量部を配合し、Ｔ．Ｋ．ホモディスパー（特殊機化工業製）を用い３０００ｒｐｍで２分間混練し、ペースト塩ビ組成物を調整した。
【００５３】
得られたペースト塩ビ組成物及び該組成物より得られる発泡体の評価結果を表２に示す。得られたペースト塩ビ組成物は、粘度が低く、粘度の経時安定性が良好であった。また、得られた発泡体は、発泡表面平滑性、セル構造が良好で、厚み減少率が小さいものであった。
【００５４】
実施例２
ドデシルメルカプタンを添加せず、重合温度を６４℃とした以外は、実施例１と同様の方法で重合を行い塩化ビニル樹脂ラテックスを得た。得られた塩化ビニル樹脂ラテックスの平均粒径、粒径分布を測定した。その結果を表１に示す。
【００５５】
得られた塩化ビニル樹脂ラテックスは、実施例１と同様の方法で噴霧乾燥後粉砕してペースト塩ビを得た。得られたペースト塩ビは、平均重合度を測定した後、前記方法にて評価し、ペースト塩ビの評価結果を表１に示した。
【００５６】
得られたペースト塩ビを用いた以外は、実施例１と同様の方法にて、ペースト塩ビ組成物及び発泡体を得た。得られたペースト塩ビ組成物及び発泡体の評価結果を表２に示す。得られたペースト塩ビ組成物は、粘度が低く、粘度の経時安定性が良好であった。また、得られた発泡体は、発泡表面平滑性、セル構造が良好で、厚み減少率が小さいものであった。
【００５７】
実施例３
単量体可溶重合開始剤を含有しないシード（３）７．５重量％の代わりに合成例４により得られた単量体可溶重合開始剤を含有しないシード（４）７．５重量％を使用した以外は、実施例１と同様の方法で重合を行い塩化ビニル樹脂ラテックスを得た。得られた塩化ビニル樹脂ラテックスの平均粒径、粒径分布を測定した。その結果を表１に示す。
【００５８】
得られた塩化ビニル樹脂ラテックスは、実施例１と同様の方法で噴霧乾燥後粉砕してペースト用塩ビを得た。得られたペースト塩ビは、平均重合度を測定した後、前記方法にて評価し、ペースト塩ビの評価結果を表１に示した。
【００５９】
得られたペースト塩ビを用いた以外は、実施例１と同様の方法にて、ペースト塩ビ組成物及び発泡体を得た。得られたペースト塩ビ組成物及び発泡体の評価結果を表２に示す。得られたペースト塩ビ組成物は、粘度が低く、粘度の経時安定性が良好であった。また、得られた発泡体は、発泡表面平滑性、セル構造が良好で、厚み減少率が小さいものであった。
【００６０】
実施例４
合成例１により得られた開始剤等含有シード（１）を塩化ビニル単量体に対して２重量％とした以外は、実施例１と同様の方法で重合を行い塩化ビニル樹脂ラテックスを得た。得られた塩化ビニル樹脂ラテックスの平均粒径、粒径分布を測定した。その結果を表１に示す。
【００６１】
得られた塩化ビニル樹脂ラテックスは、実施例１と同様の方法で噴霧乾燥後粉砕してペースト用塩ビを得た。得られたペースト塩ビは、平均重合度を測定した後、前記方法にて評価し、ペースト塩ビの評価結果を表１に示した。
【００６２】
得られたペースト塩ビを用いた以外は、実施例１と同様の方法にて、ペースト塩ビ組成物及び発泡体を得た。得られたペースト塩ビ組成物及び発泡体の評価結果を表２に示す。得られたペースト塩ビ組成物は、粘度が低く、粘度の経時安定性が良好であった。また、得られた発泡体は、発泡表面平滑性、セル構造が良好で、厚み減少率が小さいものであった。
【００６３】
比較例１
合成例１により得られた開始剤等含有シード（１）３．０重量％の代わりに合成例２により得られた開始剤等含有シードシード（２）２．７重量％を用いた以外は、実施例１と同様の方法で重合を行い塩化ビニル樹脂ラテックスを得た。得られた塩化ビニル樹脂ラテックスの平均粒径、粒径分布を測定した。その結果を表１に示す。得られた塩化ビニル系樹脂ラテックスの大粒子群の粒子内核の平均重合度は１８００と大きいものであった。
【００６４】
得られた塩化ビニル樹脂ラテックスは、実施例１と同様の方法で噴霧乾燥後粉砕してペースト用塩ビを得た。得られたペースト塩ビは、平均重合度を測定した後、前記方法にて評価し、ペースト塩ビの評価結果を表１に示した。
【００６５】
得られたペースト塩ビを用いた以外は、実施例１と同様の方法にて、ペースト塩ビ組成物及び発泡体を得た。得られたペースト塩ビ組成物及び発泡体の評価結果を表２に示す。得られた発泡体は、発泡表面平滑性とセル構造に劣り、厚み減少率も大きいものであった。
【００６６】
比較例２
合成例１により得られた開始剤等含有シード（１）を塩化ビニル単量体に対し６重量％とした以外は、実施例１と同様の方法で重合を行い塩化ビニル樹脂ラテックスを得た。得られた塩化ビニル樹脂ラテックスの平均粒径、粒径分布を測定した。その結果を表１に示す。得られた塩化ビニル系樹脂ラテックスの大粒子群の極大値を与える粒径／小粒子群の極大値を与える粒径は４．４であった。
【００６７】
得られた塩化ビニル樹脂ラテックスは、実施例１と同様の方法で噴霧乾燥後粉砕してペースト用塩ビを得た。得られたペースト塩ビは、平均重合度を測定した後、前記方法にて評価し、ペースト塩ビの評価結果を表１に示した。得られたペースト塩ビはプラスチゾルとした際のＢ粘が３７ｐｏｉｓｅ、Ｓ粘が４３ｐｏｉｓｅと高いものであった。
【００６８】
得られたペースト塩ビを用いた以外は、実施例１と同様の方法にて、ペースト塩ビ組成物及び発泡体を得た。得られたペースト塩ビ組成物及び発泡体の評価結果を表２に示す。得られたペースト塩ビ組成物はＳ’粘が高く、粘度経時安定性に劣るものであった。
【００６９】
比較例３
合成例３により得られた単量体可溶重合開始剤を含有しないシード（３）を使用しない以外は、実施例１と同様の方法で重合を行い塩化ビニル樹脂ラテックスを得た。得られた塩化ビニル樹脂ラテックスの平均粒径、粒径分布を測定した。その結果を表１に示す。得られた塩化ビニル樹脂ラテックスは、その粒度分布に１つの極大値しか有さないものであった。
【００７０】
得られた塩化ビニル樹脂ラテックスは、実施例１と同様の方法で噴霧乾燥後粉砕してペースト用塩ビを得た。得られたペースト塩ビは、平均重合度を測定した後、前記方法にて評価し、ペースト塩ビの評価結果を表１に示した。得られたペースト塩ビはプラスチゾルとした際のＳ粘が６５ｐｏｉｓｅと高いものであった。
【００７１】
得られたペースト塩ビを用いた以外は、実施例１と同様の方法にて、ペースト塩ビ組成物及び発泡体を得た。得られたペースト塩ビ組成物及び発泡体の評価結果を表２に示す。得られた発泡体は、発泡体表面の平滑性、セル構造に劣り、ＹＩ値が高く、厚み減少率も大きいものであった。
【００７２】
比較例４
重合温度を５２℃にした以外は、実施例１と同様の方法で重合を行い塩化ビニル樹脂ラテックスを得た。得られた塩化ビニル樹脂ラテックスの平均粒径、粒径分布を測定した。その結果を表１に示す。得られた塩化ビニル樹脂ラテックスの大粒子群の粒子外殻の平均重合度は１３００と高いものであった。
【００７３】
得られた塩化ビニル樹脂ラテックスは、実施例１と同様の方法で噴霧乾燥後粉砕してペースト用塩ビを得た。得られたペースト塩ビは、平均重合度を測定した後、前記方法にて評価し、ペースト塩ビの評価結果を表１に示した。
【００７４】
得られたペースト塩ビを用いた以外は、実施例１と同様の方法にて、ペースト塩ビ組成物及び発泡体を得た。得られたペースト塩ビ組成物及び発泡体の評価結果を表２に示す。得られた発泡体は、発泡体表面の平滑性、セル構造に劣り、ＹＩ値が高く、厚み減少率も大きいものであった。
【００７５】
比較例５
重合温度を５２℃にした以外は、比較例１と同様の方法で重合を行い塩化ビニル樹脂ラテックスを得た。得られた塩化ビニル樹脂ラテックスの平均粒径、粒径分布を測定した。その結果を表１に示す。得られた塩化ビニル樹脂ラテックスの大粒子群の粒子内核の平均重合度は１８００と高く、粒子外殻の平均重合度も１３００と高いものであった。
【００７６】
得られた塩化ビニル樹脂ラテックスは、実施例１と同様の方法で噴霧乾燥後粉砕してペースト用塩ビを得た。得られたペースト塩ビは、平均重合度を測定した後、前記方法にて評価し、ペースト塩ビの評価結果を表１に示した。
【００７７】
得られたペースト塩ビを用いた以外は、実施例１と同様の方法にて、ペースト塩ビ組成物及び発泡体を得た。得られたペースト塩ビ組成物及び発泡体の評価結果を表２に示す。得られた発泡体は、発泡体表面の平滑性、セル構造に劣るのであった。
【００７８】
比較例６
市販品ペースト塩ビ（新第一塩ビ製、商品名ＰＱＢ８３）を用い評価を行った。結果を表１に示した。Ｂ粘が３７ｐｏｉｓｅと高いものであった。
【００７９】
市販のペースト塩ビを用いた以外は、実施例１と同様の方法にて、ペースト塩ビ組成物及び発泡体を得た。得られたペースト塩ビ組成物及び発泡体の評価結果を表２に示す。得られた発泡体は、厚み減少率が大きいものであった。
【００８０】
比較例７
市販品ペースト塩ビ（鐘淵化学製、商品名ＰＳＬ−６７５）を用い評価を行った。結果を表１に示した。Ｂ粘が３４ｐｏｉｓｅ、Ｓ粘が３２ｐｏｉｓｅと高いものであった。
【００８１】
市販のペースト塩ビを用いた以外は、実施例１と同様の方法にて、ペースト塩ビ組成物及び発泡体を得た。得られたペースト塩ビ組成物及び発泡体の評価結果を表２に示す。得られたペースト塩ビ組成物は粘度経時変化が大きく、得られた発泡体は、厚み減少率が大きいものであった。
【００８２】
【表１】
0004036019.tif 000002
【表２】
0004036019.tif 000003
【発明の効果】
本発明により得られたペースト塩ビは、加工に際しペースト塩ビ組成物を調整した際に、粘度が低く、かつ粘度の経時変化が低いという優れた特性を有するペースト塩ビ組成物が得られることからその工業的価値はきわめて高いものであり、特に壁紙用途に優れたものである。